(57)【要約】【課題】  ロジウムの色に近く、経済的で、品質照明を付けることができ、低い融点を有し、しかも酸化耐性があって従来の宝飾品作成技法の使用が可能である、真っ白な合金を提供する。【解決手段】  本発明は、重量で表して、５０〜５５％のパラジウム、４５％〜５０％のロジウム；量Ｘの銀、ただし０％≦ｘ≦５％、ならびに量Ｒの、イリジウム、ルテニウム、プラチナ、チタン、ジルコニウム、およびレニウム、およびそれらの組み合わせの中から選択される少なくとも１種の元素を含む残部、ただし０％≦Ｒ≦５％、を含むパラジウム系合金に関する。本発明は、そのような合金製の部品を少なくとも１つ含む、時計または宝飾品にも関する。【選択図】  なし【特許請求の範囲】
【請求項１】
パラジウム系合金であって、重量で表して、
５０％〜５５％のパラジウム、
４５％〜５０％のロジウム、
量ｘの銀、ただし０％＜ｘ≦５％、
量Ｒの、イリジウム、ルテニウム、プラチナ、チタン、ジルコニウム、およびレニウムの中から選択される少なくとも１種の元素、ただし０％≦Ｒ≦５％、及び
不可避的不純物
からなる、合金。
【請求項２】
ｘは、２％以下であることを特徴とする、請求項１に記載の合金。
【請求項３】
重量で表して、
５０％〜５３％のパラジウム、
４７％〜５０％のロジウム；
量ｘの銀、ただし０％＜ｘ≦２％、
量Ｒの、イリジウム、ルテニウム、プラチナ、チタン、ジルコニウム、およびレニウムの中から選択される少なくとも１種の元素、ただし０％≦Ｒ≦３％、及び
不可避的不純物
からなる、請求項１または２に記載の合金。
【請求項４】
Ｒは、１％以下であることを特徴とする、請求項１から３のいずれか１項に記載の合金。
【請求項５】
Ｒは、０．５％以下であることを特徴とする、請求項４に記載の合金。
【請求項６】
Ｒは、０．１％以下であることを特徴とする、請求項４に記載の合金。
【請求項７】
Ｒは、０であることを特徴とする、請求項１から４のいずれか１項に記載の合金。
【請求項８】
請求項１から７のいずれか１項に記載の合金製の部品を少なくとも１つ含む、時計または宝飾品。
【請求項９】
時計または宝飾品における、請求項１から７のいずれか１項に記載の合金の使用。
【発明の詳細な説明】
【技術分野】
【０００１】
本発明は、パラジウム系合金に関する。本発明は、そのような合金製の部品を少なくとも１つ含む、時計または宝飾品にも関する。
【背景技術】
【０００２】
時計制作術および宝飾品の分野では、３種の貴金属合金が白色である：プラチナ合金、パラジウム合金、および金合金である。現在、これらの分野用の貴金属合金の製造業者のほとんどが同じ目的を有している：この分野で参照とされるロジウムの色に近い、真っ白な合金で以下の特徴を示すものを見つけることである：中実であり、品質証明が付き、腐食耐性、特に変色耐性があり、鋳造および変形が容易であり、耐傷性があり（焼きなました状態で最低でも１６０ＨＶ）、および機械加工が容易であり、経済的であり、しかもニッケルの放出について欧州標準ＥＮ１８１１に従うこと。既知の従来技術を用いてこの目的を達成することは困難である。１８金の灰色金および銀合金は、大抵、ロジウムメッキされ、９５０‰プラチナ合金は真っ白であるが、プラチナ含量が高くプラチナの費用が高いために非常に高価である。今日知られるパラジウム合金は、まったくもって灰色で、白さが足りず、また純粋なロジウムは、固相では、融点が高いために冷間加工することが困難である。
【０００３】
Ｐｌａｔｉｎｕｍ  Ｍｅｔａｌｓ  Ｒｅｖｉｅｗ（２０１３，  ５７（３），  ２０２−２１３）（非特許文献１）は、表１に示す貴金属合金についてＬ＊ａ＊ｂ表色モデル（ＣＩＥ１９７６）による主な発色性質を記載する。
【０００４】
【表１】
2018090909.tif 000002
【０００５】
真っ白な合金を提案しようと様々な研究が行われてきた。すなわち、特許出願国際公開第２０１０／１２７４５８号パンフレット（特許文献１）は、ニッケルも銅も含まない灰色金合金を記載しているが、この合金は金を主体として、パラジウム、および合金の様々な性質を改善するために用いられる一定数の合金化元素を含む。得られる合金は、有利なことに、色度（ａ＊；ｂ＊）が２成分系金パラジウム１８金合金よりわずかに低い表色値を有するが、しかし依然として灰色である（Ｌ＞８１）。
【０００６】
特許公開欧州特許第２５４６３７１号明細書（特許文献２）は、クロム、および合金の様々な性質を改善するための一定数の合金化元素を含む、金系灰色金合金を記載する。得られる合金は、色度に関して例外的な表色値を有し、Ｌ値（＞８３）に関しても興味深い値を有する。しかしながら、両方の例において、用いられる合金化元素は、従来の宝飾品制作において用いられる加工処理に対して比較的反応性があり、特にブロー・トーチの使用に対して反応性があり、その結果酸化物を生成し、この酸化物が、高いＬ値で示される強く望まれる光輝性に影響を及ぼす。
【０００７】
特許公開欧州特許第２４２０５８３号明細書（特許文献３）は、真っ白な貴金属の世界に向かって新たな道を開いた。この明細書は、詳細には、５０重量％のプラチナおよび５０重量％のロジウムで形成される、中実で真っ白な合金を記載する。この合金は、腐食耐性が非常に高くロジウムの色に近いが、８００℃超での２元素間スピノーダル分解を防ぐ高温変形技法を用いる結果、合金の不均一性のために合金の冷間加工性が良好ではない。したがって、この技法は、この合金を時計制作術／宝飾品の分野にとって非常に魅力的なものにしているものの、最終消費者にとっては重大な２つの大きな欠点がある：プラチナが存在するため合金の価格は依然として高額であること；および５００プラチナまたは５００ロジウムは、国際組織および国立組織により法的に認められる品質等級ではないことである。品質証明の付いていない製品は、消費者にとって受け入れがたい。なぜならば、合金に含まれる貴金属の実際の組成に疑念が残るからである。これら２つの欠点を別にしても、この合金は比較的高い融点（約１９００℃）を有し、このため、宝飾品用途で鋳造することが特に困難である。
【先行技術文献】
【特許文献】
【０００８】
【特許文献１】国際公開第２０１０／１２７４５８号パンフレット
【特許文献２】欧州特許第２５４６３７１号明細書
【特許文献３】欧州特許第２４２０５８３号明細書
【非特許文献】
【０００９】
【非特許文献１】Ｐｌａｔｉｎｕｍ  Ｍｅｔａｌｓ  Ｒｅｖｉｅｗ（２０１３，  ５７，  （３），  ２０２−２１３）
【発明の概要】
【発明が解決しようとする課題】
【００１０】
本発明の目的は、既知の合金の様々な欠点を克服することである。
【００１１】
より詳細には、本発明の目的は、ロジウムの色に近く、経済的で、品質証明を付けることができ、もっと低い融点（約１７５０℃）を有し、しかも酸化耐性があって従来の宝飾品作成技法の使用が可能である、真っ白な合金を提供することである。
【００１２】
本発明の目的はまた、ニッケルを含まず、したがって、ニッケル放出の規制に有利に従う貴金属合金を提供することでもある。
【課題を解決するための手段】
【００１３】
この目的のために、本発明は、重量で表して、５０〜５５％のパラジウム、４５％〜５０％のロジウム；量ｘの銀、ただし０％≦ｘ≦５％、ならびに量Ｒの、イリジウム、ルテニウム、プラチナ、チタン、ジルコニウム、およびレニウム、およびそれらの組み合わせの中から選択される少なくとも１種の元素を含む残部、ただし０％≦Ｒ≦５％、を含むパラジウム系合金に関する。
【００１４】
変形実施形態に従って、ｘは、２％以下である。
【００１５】
好適な実施形態に従って、合金は、重量で表して、以下を含むことができる：５０〜５３％のパラジウム、４７％〜５０％のロジウム；量ｘの銀、ただし０％≦ｘ≦２％、ならびに量Ｒの、イリジウム、ルテニウム、プラチナ、チタン、ジルコニウムおよびレニウム、およびそれらの組み合わせの中から選択される少なくとも１種の元素を含む残部、ただし０％≦Ｒ≦３％。
【００１６】
別の好適な変形実施形態に従って、ｘは０である。
【００１７】
変形実施形態に従って、Ｒは、１％以下であり、好ましくは０．５％以下であり、より好ましくは０．１％以下である。Ｒは、０であることも、０ではないことも可能である。
【００１８】
好適な変形実施形態に従って、Ｒは０である。
【００１９】
好適な変形実施形態に従って、ｘおよびＲは０である。
【００２０】
本発明による合金は、真っ白であり、品質証明を付けることができ、かつ時計制作術または宝飾品の分野で使用することを可能にする適切な性質を有する。
【００２１】
本発明はまた、上記で定義されるとおりの合金製の部品を少なくとも１つ含む、時計または宝飾品にも関する。
【００２２】
本発明はまた、時計または宝飾品における、上記で定義されるとおりの合金の使用にも関する。
【発明を実施するための形態】
【００２３】
本発明は、パラジウム系合金に関し、本合金は、重量で表して、５０〜５５％のパラジウム、４５％〜５０％のロジウム；量ｘの銀、ただし０％≦ｘ≦５％、好ましくは０％≦ｘ≦４％、より好ましくは０％≦ｘ≦２％、ならびに量Ｒの、イリジウム、ルテニウム、プラチナ、チタン、ジルコニウム、およびレニウム、およびそれらの組み合わせの中から選択される少なくとも１種の元素を含む残部、ただし０％≦Ｒ≦５％、好ましくは０％≦Ｒ≦３％、好ましくは０％≦Ｒ≦１％、より好ましくは０％≦Ｒ≦０．１％を含む。
【００２４】
得られる合金は、研磨後、Ｌ＊ａ＊ｂ＊表色モデル（ＣＩＥ１９７６）に従って、Ｌ＊が８４〜９１に含まれ、ａ＊が１以下であり、およびｂ＊が４．５以下であるような表色値を有する。好ましくは、Ｌ＊は、８８〜９０に含まれ、ａ＊は、０．８以下であり、およびｂ＊は、３以下である。
【００２５】
イリジウム、ルテニウム、プラチナ、チタン、ジルコニウム、およびレニウムなどの合金化元素は、例えば、冶金性質（鋳造など）を改善して空隙を防ぐのに、または合金の性質（変形性または光輝性など）を改善するのに任意選択で用いることができる。
【００２６】
上記の定義に一致する合金は、時計制作術または宝飾品の分野での使用を目的とする合金に必要とされる基準、とりわけ、それらの色、輝き、品質証明、合理的な価格、改善された鋳造性、腐食耐性の良好な中実合金、無ニッケル、耐傷性（焼きなました状態で最低でも１６０ＨＶ）、および機械加工の容易さに関して、基準を全て満たす貴金属合金である。
【００２７】
第一の実施形態に従って、合金は、２％以下の量ｘの銀を含む。
【００２８】
第一の変形形態に従って、パラジウム合金は、重量で表して、５０〜５３％のパラジウム、４７〜５０％のロジウム、０〜２％の銀を含み、残部はＩｒ、Ｒｕ、Ｐｔ、Ｔｉ、Ｚｒ、およびＲｅの元素のうち少なくとも１種類を含む。
【００２９】
別の変形形態に従って、パラジウム合金は、重量で表して、５０〜５５％のパラジウム、４５％〜５０％のロジウム、および０〜２％の銀を含み、合金化元素（残部）の量Ｒは、好ましくは０である。
【００３０】
第二の実施形態に従って、ｘは、０であり、つまり本発明の合金は銀を含有しない。そうすると、パラジウム合金は、重量で表して、５０〜５５％のパラジウム、４５〜５０％のロジウムを含むことができ、残部は、上記で定義されるとおりの残部の合計値で、好ましくは０．１未満で、元素群Ｉｒ、Ｒｕ、Ｐｔ、Ｔｉ、Ｚｒ、およびＲｅのうち少なくとも１種を含む。
【００３１】
別の実施形態に従って、ｘは、０ではなく、つまり本発明の合金は銀を含有する。そうすると、パラジウム系合金は、重量で表して、５０〜５５％のパラジウム、４５％〜５０％のロジウム；量ｘの銀、ただし０％≦ｘ≦５％、ならびに量Ｒの、イリジウム、ルテニウム、プラチナ、チタン、ジルコニウム、およびレニウム、およびそれらの組み合わせの中から選択される少なくとも１種の元素を含む残部を含むことができ、ただし０％≦Ｒ≦５％、好ましくは０％≦Ｒ≦３％、好ましくは０％≦Ｒ≦１％、より好ましくは０％≦Ｒ≦０．１％である。そうすると、銀の量は、０．１％≦ｘ≦５％、好ましくは０．１％≦ｘ≦４％、より好ましくは０．１％≦ｘ≦２％であることが可能である。
【００３２】
別の実施形態に従って、ｘおよびＲは０であり、つまり本発明の合金は、銀も、上記の残部で定義されるとおりの合金化元素（残部）も、含有しない。そのような場合、パラジウム合金は、重量で表して、５０％〜５５％のパラジウム、および４５％〜５０％のロジウムを含む。
【００３３】
好適な実施形態に従って、パラジウム系合金は、５００パラジウム合金であり、重量で表して、５０％のパラジウム、最低でも４９％のロジウムを含有し、残部は、元素群Ｉｒ、Ｒｕ、Ｐｔ、Ｔｉ、Ｚｒのうち少なくとも１種を含む。
【００３４】
別の好適な実施形態に従って、パラジウム合金は、５００パラジウム合金であり、重量で表して、５０％のパラジウム、４５％のロジウム、および最大でも４％の銀を含有し、残部は、元素群Ｉｒ、Ｒｕ、Ｐｔ、Ｔｉ、Ｚｒのうち少なくとも１種を含む。
【００３５】
別の好適な実施形態に従って、パラジウム合金は、５００パラジウム合金であり、重量で表して、５０％のパラジウム、４５％のロジウム、および５％の銀を含有する。
【００３６】
別の好適な実施形態に従って、パラジウム合金は、重量で表して、５０％のパラジウムおよび５０％のロジウムを含有する。
【００３７】
本発明によるパラジウム合金を調製するための手順は以下のとおりである：
【００３８】
合金の組成に含まれる主要元素は、純度が少なくとも９９９‰であり、脱酸化されている。合金の組成の元素をるつぼに入れて、元素が溶融するまで加熱する。加熱は、密閉誘導炉中、窒素部分圧下で行われる。次いで、溶融した合金をインゴット鋳型に注ぐ。固化後、インゴットを水焼入れする。次いで、焼き入れしたインゴットを、１０００℃で熱間加工し、次いで焼きなます。各焼きなまし間のひずみ硬化率は、６０〜８０％である。各焼きなましは、２０〜３０分間継続し、Ｎ2およびＨ2からなる還元雰囲気中、１０００℃で行われる。各焼きなまし間の冷却は、水焼入れにより行う。
【実施例】
【００３９】
以下の実施例は、本発明の範囲を制限することなく、本発明を例示する。
【００４０】
以下の表２は、試験した様々な「真っ白な」材料の組成を示す。示される割合は、重量パーセンテージで表したものである。比較例１は、９５％プラチナおよび５％ルテニウムで構成される合金である。この合金は、宝飾品の世界で、プラチナ合金の表色レベルの参照とされる。比較例２は、特許公開欧州特許第２４２０５８３号明細書（特許文献３）に記載される、５０％プラチナおよび５０％ロジウムで構成される合金に関する。比較例３は純ロジウムである。
【００４１】
本発明による２つの実施例（実施例４および５）、すなわち、５０％パラジウムおよび５０％ロジウムで構成される合金、ならびに５０％パラジウム、４５％ロジウム、および５％銀で構成される合金、を製造した。
【００４２】
【表２】
2018090909.tif 000003
【００４３】
これらの物質について、密度、焼きなました状態でのビッカース硬度、および融点の他に、表色値を、Ｌ＊ａ＊ｂ＊表色モデル（ＣＩＥ１９７６）を用いて測定する（研磨後に測定、試料は１ミクロンレベルで研磨されている）。
【００４４】
表色値を、以下の条件で、ＭＩＮＯＬＴＡ  ＣＭ３６１０ｄ装置で測定する：
光源：Ｄ６５
傾斜：１０°
測定：ＳＣＩ＋ＳＣＥ（正反射光含む＋正反射光除去）
ＵＶ：１００％
焦点距離：４ｍｍ
較正：黒体および白体
【００４５】
測定値を以下の表３に示す：
【００４６】
【表３】
2018090909.tif 000004
【００４７】
表３の結果は、本発明による合金（実施例４および５）が、純ロジウム（実施例３）に非常に近い表色値を有している一方で、比較例１および２の合金よりも大幅に低い密度および融点を提示し、したがって、宝飾品用途に適していることを示す。本発明による合金は、焼きなまし後の硬度の基準を満たし、十分な耐傷性を示す。